(57)【要約】【課題】初期の引張破断伸び及び耐候性に優れており、従って長期間に渡り、機械的特性を維持することができる防水シートを提供する。【解決手段】本発明に係る防水シートは、第１の層と、前記第１の層の外表面上に配置された第２の層とを備え、前記第２の層が、特定のポリ塩化ビニル系樹脂と、熱可塑性エラストマーとを含み、前記ポリ塩化ビニル系樹脂は、エチレン−酢酸ビニル共重合体と、塩化ビニルモノマーとの共重合体であるか、又は、エチレン−酢酸ビニル共重合体と、塩化ビニルモノマー及び塩化ビニルモノマー以外の共重合性モノマーとの共重合体であり、前記第２の層の、試験速度２００ｍｍ／ｍｉｎでの引張破断伸びが、１００％以上である。【選択図】図１
2018080565.tif 000002
【特許請求の範囲】
【請求項１】
第１の層と、前記第１の層の外表面上に配置された第２の層とを備え、
前記第２の層が、平均重合度が４００以上、２５００以下であるポリ塩化ビニル系樹脂１００重量部と、熱可塑性エラストマー１０重量部以上、２００重量部以下とを含み、
前記ポリ塩化ビニル系樹脂は、エチレン−酢酸ビニル共重合体３５重量％以上、８０重量％以下と、塩化ビニルモノマー２０重量％以上、６５重量％以下との共重合体であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体であり、
前記第２の層の、試験速度２００ｍｍ／ｍｉｎでの引張破断伸びが、１００％以上である、防水シート。
【請求項２】
前記第２の層の、波長２８０ｎｍ以上、４００ｎｍ以下における紫外線透過率が、５％以下である、請求項１に記載の防水シート。
【請求項３】
前記第２の層の厚みが、０．０５ｍｍ以上である、請求項１又は２に記載の防水シート。
【発明の詳細な説明】
【技術分野】
【０００１】
本発明は、構造物の屋上、ベランダ及び開放廊下等に敷設される防水シートに関する。
【背景技術】
【０００２】
従来、屋上、ベランダ及び開放廊下等に防水資材を敷設することによって、防水施工が行われている。上記防水資材は、防水シート本体及び防水役物（以下、これらを併せて防水シートと記載することがある）に成型された態様で、施工場所に持ち込まれる。そして、施工現場において、被防水構造物に対して防水シートを固定する作業が行われる。上記防水シートは、コンクリート等の被防水構造物（防水施工対象物）を外部雰囲気から切り離して、被防水構造物に防水機能を付与する。防水シートを固定する方法としては、溶剤による溶着、接着剤による接着、及び熱による融着等が挙げられる。防水シートの材料として、ポリ塩化ビニル系樹脂が好適に用いられている。
【０００３】
防水施工対象物の表面形状は、平面形状に限られない。防水施工対象物の表面形状には、出隅又は入隅等の屈曲形状及び角形状等もある。このため、防水シートには、防水施工対象物への形状追従性の向上のために、柔軟性が要求される。
【０００４】
また、防水施工対象物の多くは、コンクリートにより構成される。コンクリートが、経年による温度サイクル負荷、隙間での水分凍結による膨張負荷、又は地震等の振動負荷を受けると、コンクリートにひび割れが生じることがある。また、台風等による強風での負荷によって、防水施工対象物から引き剥がされる応力が、防水シートに働く場合もある。これらの要因によって、防水シートが破断する場合がある。このため、防水シートには、耐破断性や、防水施工対象物の変形に対する変形追従性の向上のために、十分な引張破断伸び等の十分な機械的特性が要求される。
【０００５】
これらの要求に対して、軟質ポリ塩化ビニル系樹脂組成物が、防水シートに用いられることが多い。軟質ポリ塩化ビニル系樹脂組成物は、硬質ポリ塩化ビニル系樹脂組成物に、フタル酸エステル系化合物等の可塑剤を配合することにより得られ、硬質ポリ塩化ビニル系樹脂組成物と比較して、柔軟性及び引張破断伸び等の機械的特性に優れている。
【０００６】
また、ポリ塩化ビニル系樹脂組成物を用いた防水シートの耐候性を向上させる検討が行われている。
【０００７】
下記の特許文献１には、ベース層と、アクリル−塩化ビニル系共重合樹脂層とが積層された防水シートが開示されている。上記アクリル−塩化ビニル系共重合樹脂層は、防水シートの最表面に位置する。上記アクリル−塩化ビニル系共重合樹脂層は、アクリル−塩化ビニル系共重合樹脂と、顔料と、紫外線吸収剤とを含有する。上記ベース層は、ポリ塩化ビニル系樹脂と可塑剤とを含有し、軟質塩化ビニル系ベース層である。
【先行技術文献】
【特許文献】
【０００８】
【特許文献１】特開２００９−２７０２９０号公報
【発明の概要】
【発明が解決しようとする課題】
【０００９】
防水シート等は、屋外で使用されると、熱、紫外線及び風雨の影響を受ける。特に、熱や紫外線の影響によって、防水シート等の劣化が進行し、防水シート等の柔軟性が急激に損なわれ、引張破断伸び等の機械的特性が低下することがある。結果として、防水シート等の防水機能が十分に発揮されないことがある。
【００１０】
特許文献１に記載の従来の防水シートでは、上記ベース層の表面に上記樹脂層（表面樹脂層）を配置することにより、耐候性が向上している。しかし、ベース層と表面樹脂層との引張破断伸びの違いにより、ベース層の伸びに表面樹脂層の伸びが追従できず、上記表面樹脂層がベース層に対して先行して破断し、クラックが発生するおそれがある。上記樹脂層にクラックが発生すると、クラックを起点として防水シート全体が破断したり、クラック発生場所から上記ベース層の劣化が進行したりするおそれがある。このため、従来の防水シートでは、長期間に渡り、引張破断伸び等の機械的特性を維持することができないことがある。また、上記アクリル−塩化ビニル系共重合樹脂を用いることにより、防水シートの耐候性が向上しているものの、市場では更なる高耐久シートが求められていることもあり、場合によっては耐久性の更なる向上が必要となる。
【００１１】
本発明の目的は、初期の引張破断伸び及び耐候性に優れており、従って長期間に渡り、機械的特性を維持することができる防水シートを提供することである。
【課題を解決するための手段】
【００１２】
本発明の広い局面によれば、第１の層と、前記第１の層の外表面上に配置された第２の層とを備え、前記第２の層が、平均重合度が４００以上、２５００以下であるポリ塩化ビニル系樹脂１００重量部と、熱可塑性エラストマー１０重量部以上、２００重量部以下とを含み、前記ポリ塩化ビニル系樹脂は、エチレン−酢酸ビニル共重合体３５重量％以上、８０重量％以下と、塩化ビニルモノマー２０重量％以上、６５重量％以下との共重合体であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体であり、前記第２の層の、試験速度２００ｍｍ／ｍｉｎでの引張破断伸びが、１００％以上である、防水シートが提供される。
【００１３】
本発明に係る防水シートのある特定の局面では、前記第２の層の、波長２８０ｎｍ以上、４００ｎｍ以下における紫外線透過率が、５％以下である。
【００１４】
本発明に係る防水シートのある特定の局面では、前記第２の層の厚みが、０．０５ｍｍ以上である。
【発明の効果】
【００１５】
本発明に係る防水シートは、第１の層と、上記第１の層の外表面上に配置された第２の層とを備え、上記第２の層が、平均重合度が４００以上、２５００以下であるポリ塩化ビニル系樹脂１００重量部と、熱可塑性エラストマー１０重量部以上、２００重量部以下とを含み、上記ポリ塩化ビニル系樹脂は、エチレン−酢酸ビニル共重合体３５重量％以上、８０重量％以下と、塩化ビニルモノマー２０重量％以上、６５重量％以下との共重合体であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体であり、上記第２の層の、試験速度２００ｍｍ／ｍｉｎでの引張破断伸びが、１００％以上であるので、初期の引張破断伸び及び耐候性に優れており、従って長期間に渡り、機械的特性を維持することができる。
【図面の簡単な説明】
【００１６】
【図１】図１は、本発明の一実施形態に係る防水シートを模式的に示す断面図である。
【発明を実施するための形態】
【００１７】
以下、本発明を詳細に説明する。
【００１８】
（防水シート）
本発明に係る防水シートは、第１の層と第２の層とを備える。上記第２の層は、上記第１の層の外表面上に配置されている。
【００１９】
本発明に係る防水シートでは、上記第２の層は、ポリ塩化ビニル系樹脂１００重量部と、熱可塑性エラストマー１０重量部以上、２００重量部以下とを含む。上記第２の層に含まれる上記ポリ塩化ビニル系樹脂の平均重合度は４００以上、２５００以下である。
【００２０】
本発明に係る防水シートでは、上記ポリ塩化ビニル系樹脂は、エチレン−酢酸ビニル共重合体３５重量％以上、８０重量％以下と、塩化ビニルモノマー２０重量％以上、６５重量％以下との共重合体（第１の共重合体）であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体（第２の共重合体）である。本発明に係る防水シートでは、上記第１の共重合体を用いてもよく、上記第２の共重合体を用いてもよい。
【００２１】
本発明に係る防水シートでは、上記第２の層の、試験速度２００ｍｍ／ｍｉｎでの引張破断伸びは、１００％以上である。上記引張破断伸びは、破断時の伸びである。
【００２２】
本発明に係る防水シートでは、上述した構成が備えられているので、長期間に渡り、機械的特性を維持することができる。本発明に係る防水シートは、初期の引張破断伸び及び耐候性に優れている。例えば、機械的特性として、引張破断伸び等の引張特性を、長期間に渡り維持することができる。防水施工対象物が温度サイクル、膨張及び振動等により変形する際、又は防水シートに対して負荷等による応力が働く際に、上記防水シートは、防水施工対象物の変形に追従することができ、また、応力に追従して変形することができる。上記防水シートが変形する際に、上記第１の層の伸びに対して上記第２の層の伸びが追従するので、防水シートが破断し難い。結果として、長期間に渡り、機械的特性を維持することができる。
【００２３】
防水施工対象物の変形により一層追従する観点からは、上記第１の層の、試験速度２００ｍｍ／ｍｉｎでの引張破断伸びは、好ましくは１００％以上、より好ましくは１２０％以上、さらに好ましくは１５０％以上、特に好ましくは２００％以上である。上記第１の層の上記引張破断伸びの上限は、特に限定されない。上記第１の層の上記引張破断伸びは、１０００％以下であってもよい。
【００２４】
耐候性をより一層高め、長期間に渡り機械的特性をより一層維持する観点からは、上記第２の層の、試験速度２００ｍｍ／ｍｉｎでの引張破断伸びは、１００％以上であり、好ましくは１２０％以上、より好ましくは１５０％以上、さらに好ましくは２００％以上である。上記第２の層の上記引張破断伸びの上限は、特に限定されない。引張強度等を考慮する場合は、上記第２の層の上記引張破断伸びは、１０００％以下であってもよい。
【００２５】
長期間に渡り機械的特性をより一層維持する観点から、上記防水シートの、試験速度２００ｍｍ／ｍｉｎでの引張破断伸びは、好ましくは１００％以上、より好ましくは１２０％以上、さらに好ましくは１５０％以上、特に好ましくは２００％以上である。上記防水シートの上記引張破断伸びは、１０００％以下であってもよい。
【００２６】
なお、引張破断伸びは、ＪＩＳ  Ｋ６２５１に準拠したダンベル８号形試験片を用い、試験室の標準温度及び標準湿度に従って、湿度を調節した環境下での状態調節を行った後、破断時伸びを測定して得られる。より具体的には、引張破断伸び（％）は、引張条件２００ｍｍ／ｍｉｎ、初期つかみ間距離３０ｍｍ、２３℃の条件下、初期つかみ間距離に対するつかみ間距離の増加量の割合（％）として得られる。
【００２７】
引張試験機としては、例えば、「万能試験機：島津製作所社製ＡＧＳ−Ｈ」が用いられる。
【００２８】
耐候性をより一層高め、長期間に渡り機械的特性をより一層維持する観点からは、上記第２の層の、波長２８０ｎｍ以上、４００ｎｍ以下における紫外線透過率は、好ましくは５％以下、より好ましくは２％以下、さらに好ましくは１％以下、特に好ましくは０．５％以下、最も好ましくは０．０１％以下である。上記第２の層の、波長２８０ｎｍ以上、４００ｎｍ以下における紫外線透過率が、上記上限以下であると、上記第１の層の紫外線による劣化をより一層抑制することができる。結果として、上記防水シートの耐候性を高め、上記防水シートの機械的特性をより一層維持することができる。
【００２９】
上記紫外線透過率は、以下のようにして測定できる。
【００３０】
第２の層の材料を用いて成形したシート状のサンプルに対して、分光光度計（島津製作所社製  型番ＵＶ−２６００）を用いて、２８０ｎｍから４００ｎｍまでの波長範囲における透過率を測定する。得られた測定値から、２８０ｎｍから４００ｎｍまでの波長範囲における透過率の最大値を、紫外線透過率とする。
【００３１】
耐候性をより一層高め、長期間に渡り機械的特性をより一層維持する観点からは、上記第２の層の厚みは、好ましくは０．０５ｍｍ以上、より好ましくは０．１ｍｍ以上である。上記第２の層の厚みの上限は、特に限定されない。上記第２の層の厚みは、１ｍｍ以下であってもよい。
【００３２】
機械的強度をより一層確保する観点からは、上記防水シートの厚みは、好ましくは１．０ｍｍ以上、より好ましくは１．２ｍｍ以上、さらに好ましくは１．５ｍｍ以上であり、重量を最小限にしてより一層良好な施工性を得る観点から、好ましくは５ｍｍ以下、より好ましくは３ｍｍ以下、さらに好ましくは２．５ｍｍ以下である。
【００３３】
以下、第２の層を構成する材料について説明する。なお、「（メタ）アクリレート」は、「アクリレート」と「メタクリレート」との一方又は双方を意味し、「（メタ）アクリル」は、「アクリル」と「メタクリル」との一方又は双方を意味する。
【００３４】
（ポリ塩化ビニル系樹脂（共重合体（好ましくはエチレン−酢酸ビニルグラフト塩化ビニル系樹脂）））
上記ポリ塩化ビニル系樹脂は１種のみが用いられてもよく、２種以上が併用されてもよい。上記ポリ塩化ビニル系樹脂の平均重合度は４００以上、２５００以下である。上記ポリ塩化ビニル系樹脂の平均重合度は、好ましくは６４０以上、好ましくは１３００以下である。上記平均重合度が上記下限以上であると、物理的強度がより一層良好になる。上記平均重合度が上記上限以下であると、成形性がより一層良好になる。
【００３５】
上記第２の層は、ポリ塩化ビニル系樹脂１００重量部と、熱可塑性エラストマー１０重量部以上、２００重量部以下とを含む。耐候性をより一層高める観点からは、上記ポリ塩化ビニル系樹脂は、エチレン−酢酸ビニルグラフト塩化ビニル系樹脂であることが好ましい。耐候性をより一層高める観点からは、上記第２の層は、エチレン−酢酸ビニルグラフト塩化ビニル系樹脂と、熱可塑性エラストマーとを含むことが好ましい。
【００３６】
上記共重合体（好ましくはエチレン−酢酸ビニルグラフト塩化ビニル系樹脂）は、エチレン−酢酸ビニル共重合体と、塩化ビニルモノマーとの共重合体であるか、又は、エチレン−酢酸ビニル共重合体と、塩化ビニルモノマー及び塩化ビニルモノマー以外の共重合性モノマーの混合モノマー（塩化ビニル混合モノマー）との共重合体である。
【００３７】
上記エチレン−酢酸ビニルグラフト塩化ビニル系樹脂は、エチレン−酢酸ビニル共重合体に対して、塩化ビニルモノマーをグラフト重合させたグラフト共重合体であるか、又は、エチレン−酢酸ビニル共重合体に対して、塩化ビニルモノマー及び塩化ビニルモノマー以外の共重合性モノマーの混合モノマー（塩化ビニル混合モノマー）がグラフト重合されたグラフト共重合体であることが好ましい。上記エチレン−酢酸ビニルグラフト塩化ビニル系樹脂では、上記エチレン−酢酸ビニル共重合体によって基幹ポリマー（幹ポリマー）が構成されていることが好ましく、上記塩化ビニルモノマーの重合体又は上記塩化ビニル混合モノマーの重合体によってグラフト鎖（枝ポリマー）が構成されていることが好ましい。
【００３８】
上記エチレン−酢酸ビニルグラフト塩化ビニル系樹脂を用いることで、上記第２の層の柔軟性をより一層高めることができ、上記防水シートの耐候性をより一層高めることができる。
【００３９】
上記共重合体（好ましくはエチレン−酢酸ビニルグラフト塩化ビニル系樹脂）の平均重合度は、好ましくは４００以上、より好ましくは６４０以上であり、好ましくは２５００以下、より好ましくは１３００以下である。上記共重合体（好ましくはエチレン−酢酸ビニルグラフト塩化ビニル系樹脂）の平均重合度が、上記下限以上及び上記上限以下であると、上記第２の層の柔軟性がより一層良好になる。
【００４０】
なお、上記平均重合度は、上記ポリ塩化ビニル系樹脂（共重合体（好ましくはエチレン−酢酸ビニルグラフト塩化ビニル系樹脂））をテトラヒドロフラン（ＴＨＦ）に溶解させ、濾過により不溶成分を除去した後、濾液中のＴＨＦを乾燥除去して得た樹脂を試料として用い、ＪＩＳ  Ｋ６７２０−２「塩化ビニル樹脂試験方法」に準拠して測定した平均重合度を意味する。
【００４１】
基幹ポリマー（幹ポリマー）：
上記エチレン−酢酸ビニルグラフト塩化ビニル系樹脂の基幹ポリマーは、エチレン−酢酸ビニル共重合体であることが好ましい。上記エチレン−酢酸ビニル共重合体は特に限定されない。上記エチレン−酢酸ビニル共重合体における酢酸ビニルモノマー（酢酸ビニルモノマーに由来する構造単位）の含有量は、好ましくは１．５重量％以上、より好ましくは１０重量％以上であり、好ましくは４０重量％以下、より好ましくは３５重量％以下である。上記エチレン−酢酸ビニル共重合体における酢酸ビニルモノマー（酢酸ビニルモノマーに由来する構造単位）の含有量が、上記下限以上であると、上記第２の層の柔軟性をより一層高めることができる。上記エチレン−酢酸ビニル共重合体における酢酸ビニルモノマー（酢酸ビニルモノマーに由来する構造単位）の含有量が、上記上限以下であると、ハンドリング性及び加工性がより一層良好になる。
【００４２】
なお、エチレン−酢酸ビニル共重合体における酢酸ビニルモノマー（酢酸ビニルモノマーに由来する構造単位）の含有量は、ＪＩＳ  Ｋ６９２４−２に準拠して測定することができる。
【００４３】
グラフト鎖（枝ポリマー）：
上記エチレン−酢酸ビニルグラフト塩化ビニル系樹脂のグラフト鎖は、塩化ビニルモノマーの重合体であってもよく、塩化ビニルモノマー及び塩化ビニルモノマー以外の共重合性モノマーの混合モノマー（塩化ビニル混合モノマー）の重合体であってもよい。上記共重合性モノマーは、１種のみが用いられてもよく、２種以上が併用されてもよい。
【００４４】
上記共重合性モノマーとしては、スチレン化合物、ジエン化合物、（メタ）アクリル酸アミド、ビニル化合物、不飽和ジカルボン酸ジエステル及びグリシジル化合物等が挙げられる。
【００４５】
上記スチレン化合物としては、スチレン、α−メチルスチレン、ｏ−メチルスチレン、ｍ−メチルスチレン、ｐ−メチルスチレン、ｐ−メトキシスチレン、ｐ−ｔｅｒｔブトキシスチレン及びクロロメチルスチレン等が挙げられる。上記ジエン化合物としては、ブタジエン、２，３−ジメチルブタジエン及びイソプレン等が挙げられる。上記（メタ）アクリル酸アミドとしては、（メタ）アクリル酸−アミド、Ｎ，Ｎ−ジメチルアミド及びＮ，Ｎ−プロピルアミド等が挙げられる。上記ビニル化合物としては、（メタ）アクリル酸−アニリド、（メタ）アクリロニトリル、アクロレイン、塩化ビニリデン、Ｎ−ビニルピロリドン及び酢酸ビニル等が挙げられる。上記不飽和ジカルボン酸ジエステルとしては、マレイン酸ジエチル、フマル酸ジエチル及びイタコン酸ジエチル等が挙げられる。上記グリシジル化合物としては、グリシジル（メタ）アクリレート、α−エチルグリシジル（メタ）アクリレート、α−ｎ−プロピルグリシジル（メタ）アクリレート、α−ｎ−ブチルグリシジル（メタ）アクリレート、３，４−エポキシブチル（メタ）アクリレート、３，４−エポキシヘプチル（メタ）アクリレート、α−エチル−６，７−エポキシヘプチル（メタ）アクリレート、アリルグリシジルエーテル、ビニルグリシジルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ジグリシジルオキシメチルスチレン、２，４−ジグリシジルオキシメチルスチレン、２，５−ジグリシジルオキシメチルスチレン、２，６−ジグリシジルオキシメチルスチレン、２，３，４−トリグリシジルオキシメチルスチレン、２，３，５−トリグリシジルオキシメチルスチレン、２，３，６−トリグリシジルオキシメチルスチレン、３，４，５−トリグリシジルオキシメチルスチレン、及び２，４，６−トリグリシジルオキシメチルスチレン等が挙げられる。
【００４６】
上記ポリ塩化ビニル系樹脂は、エチレン−酢酸ビニル共重合体３５重量％以上、８０重量％以下と、塩化ビニルモノマー２０重量％以上、６５重量％以下との共重合体であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体である。
【００４７】
防水シートの耐劣化性をより一層高める観点、及び低温でのより一層優れた柔軟性とより一層優れた成形性とを両立する観点からは、上記共重合体（好ましくはエチレン−酢酸ビニルグラフト塩化ビニル系樹脂）は、エチレン−酢酸ビニル共重合体３５重量％以上、８０重量％以下と、塩化ビニルモノマー２０重量％以上、６５重量％以下との共重合体であるか、又は、エチレン−酢酸ビニル共重合体３５重量％以上、８０重量％以下と、塩化ビニルモノマー及び塩化ビニルモノマー以外の共重合性モノマーの合計２０重量％以上、６５重量％以下との共重合体であることが好ましい。但し、この好ましい含有量の範囲外であっても、本発明の効果は発揮される。
【００４８】
防水シートの耐劣化性をより一層高める観点、及び低温でのより一層優れた柔軟性とより一層優れた成形性とを両立する観点からは、上記共重合体（好ましくはエチレン−酢酸ビニルグラフト塩化ビニル系樹脂）は、エチレン−酢酸ビニル共重合体３５重量％以上、８０重量％以下に対して、塩化ビニルモノマー２０重量％以上、６５重量％以下をグラフト重合させたグラフト共重合体であるか、又は、エチレン−酢酸ビニル共重合体３５重量％以上、８０重量％以下に対して、塩化ビニルモノマー及び塩化ビニルモノマー以外の共重合性モノマーの合計２０重量％以上、６５重量％以下をグラフト重合させたグラフト共重合体であることが好ましい。但し、この好ましい含有量の範囲外であっても、本発明の効果は発揮される。
【００４９】
防水シートの耐劣化性をより一層高める観点、及び低温でのより一層優れた柔軟性とより一層優れた成形性とを両立する観点からは、上記共重合体（好ましくはエチレン−酢酸ビニルグラフト塩化ビニル系樹脂）は、エチレン−酢酸ビニル共重合体４０重量％以上、７５重量％以下と、塩化ビニルモノマー２５重量％以上、６０重量％以下との共重合体であるか、又は、エチレン−酢酸ビニル共重合体４０重量％以上、７５重量％以下と、塩化ビニルモノマー及び塩化ビニルモノマー以外の共重合性モノマーの合計２５重量％以上、６０重量％以下との共重合体であることが好ましい。但し、この好ましい含有量の範囲外であっても、本発明の効果は発揮される。
【００５０】
防水シートの耐劣化性をより一層高める観点、及び低温でのより一層優れた柔軟性とより一層優れた成形性とを両立する観点からは、上記共重合体（好ましくはエチレン−酢酸ビニルグラフト塩化ビニル系樹脂）は、エチレン−酢酸ビニル共重合体４０重量％以上、７５重量％以下に対して、塩化ビニルモノマー２５重量％以上、６０重量％以下をグラフト重合させたグラフト共重合体であるか、又は、エチレン−酢酸ビニル共重合体４０重量％以上、７５重量％以下に対して、塩化ビニルモノマー及び塩化ビニルモノマー以外の共重合性モノマーの合計２５重量％以上、６０重量％以下をグラフト重合させたグラフト共重合体であることが好ましい。但し、この好ましい含有量の範囲外であっても、本発明の効果は発揮される。
【００５１】
ポリ塩化ビニル系樹脂（共重合体（好ましくはエチレン−酢酸ビニルグラフト塩化ビニル系樹脂））の他の詳細：
上記共重合体（好ましくはエチレン−酢酸ビニルグラフト塩化ビニル系樹脂）の重合方法は特に限定されず、例えば、塊状重合、溶液重合、懸濁重合、及び乳化重合等が挙げられる。
【００５２】
上記エチレン−酢酸ビニル共重合体を得る際に、並びに上記エチレン−酢酸ビニル共重合体と上記塩化ビニルモノマー等とを重合させる際に、重合開始剤を用いることが好ましい。上記重合開始剤は特に限定されない。上記重合開始剤は、モノマー成分に可溶である油溶性のフリーラジカルを発生する化合物であることが好ましい。上記重合開始剤は、１種のみが用いられてもよく、２種以上が併用されてもよい。
【００５３】
上記重合開始剤は、ラジカル重合開始剤であることが好ましい。上記重合開始剤としては、有機パーオキサイド化合物及びアゾ化合物等が挙げられる。これら以外の重合開始剤を用いてもよい。上記有機パーオキサイド化合物としては、ラウロイルパーオキサイド、ｔ−ブチルパーオキシピバレート、ジイソプロピルパーオキシジカーボネート、ジオクチルパーオキシジカーボネート、ｔ−ブチルパーオキシネオデカノエート及びα−クミルパーオキシネオデカノエート等が挙げられる。上記アゾ化合物としては、２，２−アゾビスイソブチロニトリル及び２，２−アゾビス−２，４−ジメチルバレロニトリル等が挙げられる。
【００５４】
上記エチレン−酢酸ビニル共重合体を得る際に、並びに上記エチレン−酢酸ビニル共重合体と上記塩化ビニルモノマー等とを重合させる際に、分散剤を用いることが好ましい。上記分散剤は、モノマー成分の液滴を懸濁及び分散させ、分散を安定化させる役割を有する。上記分散剤は１種のみが用いられてもよく、２種以上が併用されてもよい。
【００５５】
上記分散剤は特に限定されない。上記分散剤の好ましい例としては、ポリ（メタ）アクリル酸塩、（メタ）アクリル酸塩／アルキルアクリレート共重合体、メチルセルロース、エチルセルロース、ヒドロキシプロピルメチルセルロース、ポリエチレングリコール、ポリ酢酸ビニル及びその部分けん化物、ゼラチン、ポリビニルピロリドン、デンプン、並びに無水マレイン酸／スチレン共重合体等が挙げられる。
【００５６】
重合に用いる成分（重合可能な成分）１００重量部に対して、上記分散剤の使用量（含有量）は、好ましくは０．１重量部以上、より好ましくは１重量部以上、さらに好ましくは３重量部以上であり、好ましくは２０重量部以下、より好ましくは１０重量部以下である。
【００５７】
熱可塑性エラストマー：
上記熱可塑性エラストマーの使用により、引張破断伸び及び柔軟性が良好になる。上記熱可塑性エラストマーは１種のみが用いられてもよく、２種以上が併用されてもよい。
【００５８】
エラストマーの持つ機械的物性の付与効果をより一層良好に発揮する観点からは、上記熱可塑性エラストマーは、上記ポリ塩化ビニル系樹脂と相溶性が高いことが好ましい。
【００５９】
上記熱可塑性エラストマーとしては、アクリロニトリル−ブタジエン共重合体、エチレン−酢酸ビニル共重合体、エチレン−酢酸ビニル−一酸化炭素共重合体、エチレン−（メタ）アクリル酸エステル−一酸化炭素共重合体、アクリルゴム（アクリル酸エステル−２−クロロエチルビニルエーテル共重合体、アクリル酸エステル−アクリロニトリル共重合体等）、塩素化ポリエチレン、ポリウレタン、塩化ビニル系熱可塑性エラストマー（塩化ビニル−酢酸ビニル共重合体、塩化ビニル−塩化ビニリデン共重合体等）、スチレン系熱可塑性エラストマー、オレフィン系熱可塑性エラストマー、ウレタン系熱可塑性エラストマー、ポリエステル系熱可塑性エラストマー、及びポリアミド系熱可塑性エラストマー等が挙げられる。接着性、柔軟性、及び引張破断伸びをより一層良好にする観点からは、上記熱可塑性エラストマーは、エチレン−酢酸ビニル共重合体、エチレン−酢酸ビニル−一酸化炭素共重合体、エチレン−（メタ）アクリル酸エステル−一酸化炭素共重合体、又は、塩素化ポリエチレンであることが好ましい。これらの好ましい熱可塑性エラストマーを用いる場合に、好ましい熱可塑性エラストマーは、１種のみが用いられてもよく、２種以上が併用されてもよい。これらの好ましい熱可塑性エラストマーの使用により、適宜物性を調整できる。
【００６０】
上記第２の層において、上記ポリ塩化ビニル系樹脂１００重量部に対して、上記熱可塑性エラストマーの含有量は１０重量部以上、２００重量部以下である。上記第２の層において、上記ポリ塩化ビニル系樹脂１００重量部に対して、上記熱可塑性エラストマーの含有量は、好ましくは２０重量部以上、より好ましくは４０重量部以上であり、好ましくは１５０重量部以下である。上記熱可塑性エラストマーの含有量が上記下限以上であると、本発明で規定する所定の引張破断伸びを確保しやすく、柔軟性等の物理的性質の改質効果がより一層良好になる。上記熱可塑性エラストマーの含有量が上記上限以下であると、上記ポリ塩化ビニル系樹脂による低温での柔軟性がより一層良好になる。
【００６１】
上記第２の層は、所定の紫外線透過率等を得るために、上記ポリ塩化ビニル系樹脂と上記熱可塑性エラストマーとに加えて、顔料、紫外線吸収剤、無機フィラー等を用いることができる。これらの成分の使用によって紫外線透過率等を適宜調整することができる。
【００６２】
顔料：
上記顔料としては、カーボンブラック；ホワイトカーボン；フタロシアニン系、イソインドリノン系、ペリレン系、アゾ系、縮合アゾ系、キナクリドン系、アンスラキノン系、アニリンブラック系、トリフェニルメタン系、ジオキサジン系、酸化チタン系、酸化鉄系、酸化クロム系、クロム酸鉛系、スピネル型焼成系、ジケトピロロピロール系、酸化マンガン−酸化ビスマス複合塩系、酸化マンガン−イットリウム複合塩系、酸化鉄−酸化クロム複合塩系等の顔料等が挙げられる。上記顔料は、１種のみが用いられてもよく、２種以上が併用されてもよい。
【００６３】
上記顔料の含有量は、所望の紫外線透過率を得られるように適宜調整される。また、上記顔料の含有量は、第２の層の厚みに応じて適宜調整することができる。上記第２の層１００重量％中、上記顔料の含有量は、好ましくは１重量％以上、より好ましくは３重量％以上であり、好ましくは２０重量％以下、より好ましくは１０重量％以下、さらに好ましくは７重量％以下である。上記顔料の含有量が、上記下限以上であると、所望の紫外線透過率を達成しやすく、上記上限以下であると、使用量に対する紫外線透過率の改善効果を効率的に得ることができ、さらに加工性を高めることができる。
【００６４】
紫外線吸収剤：
上記紫外線吸収剤としては、フェニルサレシレ−ト、ｐ−ｔｅｒｔ−ブチルフェニルサリシレ−ト、ｐ−オクチルフェニルサリシレ−ト等のサリチル酸系紫外線吸収剤；２，４−ジヒドロキシベンゾフェノン、２−ヒドロキシ−４−メトキシベンゾフェノン等のベンゾフェノン系紫外線吸収剤；２−（２’−ヒドロキシ−５−メチルフェニル）ベンゾトリアゾ−ル、２−（２’−ヒドロキシ−５−ｔｅｒｔ−ブチルフェニル）ベンゾトリアゾ−ル、２−（２’−ヒドロキシ−３’−ｔｅｒｔ−ブチル−５’−メチルフェニル）−５−クロロベンゾトリアゾール等のベンゾトリアゾ−ル系紫外線吸収剤；２−エチルへキシル−２−シアノ−３，３’−ジフェニルアクリレ−ト、エチル−２−シアノ−３，３’−ジフェニルアクリレ−ト等のシアノアクリレ−ト系の有機系紫外線吸収剤等が挙げられる。上記紫外線吸収剤は、１種のみが用いられてもよく、２種以上が併用されてもよい。
【００６５】
上記紫外線吸収剤の含有量は、所望の紫外線透過率を得られるように適宜調整される。また、上記顔料の含有量は、第２の層の厚みに応じて適宜調整することができる。上記第２の層１００重量％中、上記紫外線吸収剤の含有量は、例えば、好ましくは０．０５重量％以上、より好ましくは０．１重量％以上であり、好ましくは０．５重量％以下である。上記紫外線吸収剤の含有量が、上記下限以上であると、所望の紫外線透過率を達成しやすく、上記上限以下であると、使用量に対する紫外線透過率の改善効果を効率的に得ることができる。
【００６６】
無機フィラー：
耐候性の向上に加え、コストの低減、成形性の向上、熱安定性の向上の観点から、上記第２の層は、上記無機フィラーを含むことが好ましい。上記無機フィラーとしては、炭酸カルシウム、酸化カルシウム、水酸化カルシウム、水酸化亜鉛、炭酸亜鉛、硫化亜鉛、酸化マグネシウム、水酸化マグネシウム、炭酸マグネシウム、酸化アルミニウム、水酸化アルミニウム等の金属酸化物または金属水酸化物；アルミナケイ酸ナトリウム、ハイドロカルマイト、ケイ酸アルミニウム、ケイ酸マグネシウム、ケイ酸カルシウム、ゼオライト等のケイ酸金属塩；活性白土、タルク、クレイ、ベンガラ、アスベスト、三酸化アンチモン、シリカ、ガラスビーズ、マイカ、セリサイト、ガラスフレーク、ウオラストナイト、チタン酸カリウム、ＰＭＦ、石膏繊維、ゾノライト、ＭＯＳ、ガラス繊維、炭素繊維等が挙げられる。無機フィラーは、１種のみが用いられてもよく、２種以上が併用されてもよい。コストを低減する観点からは、上記無機フィラーは、炭酸カルシウムであることが好ましい。
【００６７】
上記第２の層１００重量％中、上記無機フィラーの含有量は、好ましくは１０重量％以上、より好ましくは２０重量％以上であり、好ましくは８０重量％以下、より好ましくは６０重量％以下である。無機フィラーの含有量が、上記下限以上であると、所望の紫外線透過率を達成しやすく、上記上限以下であると、機械的物性がより一層良好になる。
【００６８】
その他の成分：
長期間に渡り機械的特性をより一層維持する観点から、上記第２の層は、可塑剤を含まないことが好ましい。ただし物性を損なわない範囲で可塑剤を含むこともでき、上記第２の層は、例えばポリ塩化ビニル系樹脂１００重量部に対して、可塑剤を５重量部以下で含んでいてもよい。
【００６９】
（防水シートの他の詳細）
本発明に係る防水シートの第１の層には、熱可塑性樹脂を好適に用いることができる。上記熱可塑性樹脂としては、ポリエチレン、及びポリプロピレン等のオレフィン系樹脂、エチレン−酢酸ビニル共重合樹脂、エチレン−（メタ）アクリル酸エステル共重合樹脂、ポリ塩化ビニル系樹脂、ポリ塩化ビニリデン樹脂、塩素化ポリエチレン、アクリル系樹脂、スチレン系樹脂、スチレン−ブタジエンゴム（ＳＢＲ）、並びにアクリロニトリル−ブタジエンゴム（ＮＢＲ）等が挙げられる。上記熱可塑性樹脂は、１種のみが用いられてもよく、２種以上が併用されてもよい。
【００７０】
上記ポリ塩化ビニル系樹脂としては、塩化ビニルの単独重合体であるポリ塩化ビニル樹脂、及び塩化ビニルと、酢酸ビニル、エチレン、（メタ）アクリル酸エステル、又は塩化ビニリデン等との共重合体等が挙げられる。コストをより一層低減する観点、及び加工性をより一層良好にする観点からは、上記ポリ塩化ビニル系樹脂は、ポリ塩化ビニル樹脂であることが好ましい。
【００７１】
また、上記熱可塑性樹脂には、必要に応じて、酸化防止剤、滑剤、安定剤、紫外線吸収剤、光安定剤、可塑剤、加工助剤、難燃剤、充填材、顔料、抗菌剤、帯電防止剤等を添加してもよい。
【００７２】
防水シートには、必要に応じて、各種の添加剤を用いてもよい。上記添加剤は、上記第１の層に含まれていてもよく、上記第２の層に含まれていてもよく、上記第１の層及び上記第２の層に含まれていてもよい。上記添加剤としては、安定剤、安定化助剤、滑剤、加工助剤、衝撃改質剤、耐熱向上剤、酸化防止剤、紫外線吸収剤、光安定剤、及び顔料等が挙げられる。上記添加剤は、１種のみが用いられてもよく、２種以上が併用されてもよい。
【００７３】
上記安定剤としては特に限定されず、熱安定剤及び熱安定化助剤等が挙げられる。上記熱安定剤としては特に限定されず、有機錫系安定剤、鉛系安定剤、カルシウム−亜鉛系安定剤、バリウム−亜鉛系安定剤、及びバリウム−カドミウム系安定剤等が挙げられる。上記有機錫系安定剤としては、ジブチル錫メルカプト、ジオクチル錫メルカプト、ジメチル錫メルカプト、ジブチル錫マレート、ジブチル錫マレートポリマー、ジオクチル錫マレート、ジオクチル錫マレートポリマー、ジブチル錫ラウレート、及びジブチル錫ラウレートポリマー等が挙げられる。上記安定剤は、１種のみが用いられてもよく、２種以上が併用されてもよい。
【００７４】
上記熱安定化助剤としては特に限定されず、例えば、エポキシ化大豆油、りん酸エステル、ポリオール、ハイドロタルサイト、及びゼオライト等が挙げられる。上記熱安定化助剤は、１種のみが用いられてもよく、２種以上が併用されてもよい。
【００７５】
上記滑剤としては、内部滑剤、及び外部滑剤が挙げられる。上記内部滑剤は、成形加工時の溶融樹脂の流動粘度を下げ、摩擦発熱を防止する目的で使用される。上記内部滑剤としては特に限定されず、ブチルステアレート、ラウリルアルコール、ステアリルアルコール、エポキシ大豆油、グリセリンモノステアレート、ステアリン酸、及びビスアミド等が挙げられる。上記外部滑剤は、成形加工時の溶融樹脂と金属面との滑り効果を上げる目的で使用される。上記外部滑剤としては特に限定されず、パラフィンワックス、ポリオレフィンワックス、エステルワックス、及びモンタン酸ワックス等が挙げられる。上記滑剤は、１種のみが用いられてもよく、２種以上が併用されてもよい。
【００７６】
上記加工助剤としては特に限定されず、アクリル系加工助剤等が挙げられる。上記アクリル系加工助剤としては、重量平均分子量が１０万〜２００万であるアルキルアクリレート−アルキルメタクリレート共重合体等が挙げられ、具体的には、ｎ−ブチルアクリレート−メチルメタクリレート共重合体、及び２−エチルヘキシルアクリレート−メチルメタクリレート−ブチルメタクリレート共重合体等が挙げられる。上記加工助剤は、１種のみが用いられてもよく、２種以上が併用されてもよい。
【００７７】
上記衝撃改質剤としては特に限定されず、メタクリル酸メチル−ブタジエン−スチレン共重合体（ＭＢＳ）、塩素化ポリエチレン、及びアクリルゴム等が挙げられる。上記衝撃改質剤は、１種のみが用いられてもよく、２種以上が併用されてもよい。
【００７８】
上記耐熱向上剤としては特に限定されず、α−メチルスチレン系、及びＮ−フェニルマレイミド系樹脂等が挙げられる。上記耐熱向上剤は、１種のみが用いられてもよく、２種以上が併用されてもよい。
【００７９】
上記酸化防止剤としては特に限定されず、フェノール系酸化防止剤等が挙げられる。上記酸化防止剤は、１種のみが用いられてもよく、２種以上が併用されてもよい。
【００８０】
上記紫外線吸収剤としては特に限定されず、上述した紫外線吸収剤等が挙げられる。
【００８１】
上記光安定剤としては特に限定されず、ヒンダードアミン系光安定剤等が挙げられる。上記光安定剤は、１種のみが用いられてもよく、２種以上が併用されてもよい。
【００８２】
上記顔料としては特に限定されず、上述した顔料等が挙げられる。
【００８３】
図１は、本発明の一実施形態に係る防水シートを模式的に示す断面図である。
【００８４】
図１に示す防水シート１１は、第１の層１と、第１の層１の外表面上に配置された第２の層２とを備える。第２の層２は、最も外側の層である。第２の層２は、防水シート１１の最表面に配置されている。防水シート１１は、本発明の一実施形態に係る防水シートである。
【００８５】
防水シート１１では、第１の層１と、第２の層２とが、直接接するように積層されている。
【００８６】
上記防水シートは、上記第１の層及び上記第２の層以外の層（例えば、第３の層）を備えていてもよい。上記第１の層及び上記第２の層以外の層（例えば、第３の層）は、上記第１の層の内側に配置されていてもよく、上記第１の層と上記第２の層との間に配置されていてもよい。
【００８７】
上記第１の層及び上記第２の層以外の層（例えば、第３の層）は特に限定されず、熱可塑性樹脂層、繊維強化樹脂層、ガスバリア層、金属層及び接着剤層等から、目的とする機能に応じて適宜選定して組み合わせることができる。
【００８８】
上記熱可塑性樹脂層の材料としては、オレフィン系樹脂及び塩化ビニル樹脂等が挙げられる。上記オレフィン系樹脂としては、例えば、ポリエチレン、ポリプロピレン、ポリブテン、エチレン−酢酸ビニル共重合体及びエチレン−α−オレフィン共重合体等が挙げられる。
【００８９】
上記繊維強化樹脂層としては、熱可塑性樹脂と強化用繊維とを組み合わせた層等が挙げられる。上記強化用繊維として、例えば、従来公知の全ての物が使用できる。上記強化用繊維は無機繊維であってもよく、有機繊維であってもよい。上記無機繊維としては、ガラス繊維、炭素繊維、シリコン−チタン−炭素繊維、ボロン繊維及び微細な金属繊維等が挙げられる。上記有機繊維としては、アラミド繊維、ビニロン繊維、ポリエステル繊維及びポリアミド繊維等が挙げられる。これらの強化用繊維は、連続繊維が長手方向に配される場合、長手方向に配された連続繊維と該連続繊維と直交又は交差する連続繊維とが配される場合、並びに有限長さの繊維が配される場合等で用いられる。
【００９０】
上記防水シートは、他の構成物（ガラスクロス、ガラス不織布、ポリエステルクロス、及びポリエステル不織布等）を備えていてもよい。他の構成物（ガラスクロス、ガラス不織布、ポリエステルクロス、及びポリエステル不織布等）は、上記第１の層の内側に配置されていてもよく、上記第１の層と上記第２の層との間に配置されていてもよい。
【００９１】
以下、実施例を挙げて本発明をさらに詳しく説明する。本発明は以下の実施例のみに限定されない。
【００９２】
（実施例１）
（１）ポリ塩化ビニル系樹脂組成物（ａ）の作製
内容積１００リットルのヘンシェルミキサー（川田工業社製）内に、下記の表１に示す配合成分を入れ、均一に撹拌混合して、ポリ塩化ビニル系樹脂組成物（ａ）を作製した。
【００９３】
（２）ポリ塩化ビニル系樹脂組成物（ｂ）の作製
４０重量％のエチレン−酢酸ビニル共重合体と６０重量％の塩化ビニルモノマーとをグラフト重合（平均重合度６４０）させることによって、ポリ塩化ビニル系樹脂を得た。
【００９４】
内容積１００リットルのヘンシェルミキサー（川田工業社製）内に、下記の表１に示す配合成分を入れ、均一に撹拌混合して、ポリ塩化ビニル系樹脂組成物（ｂ）を作製した。
【００９５】
（３）防水シート（ｃ）の作製
得られたポリ塩化ビニル系樹脂組成物（ａ）及び（ｂ）を用いて、以下の条件で防水シート（ｃ）の共押出成形を行った。
【００９６】
［押出条件］
押出機：長田製作所社製「ＳＬＭ５０」（２軸異方向コニカル押出機）
金型：シート用２層金型
全体押出量：２０ｋｇ／ｈ
樹脂温度：第１の層（内層）１９０℃（金型入口部での温度）
第２の層（外層）１９０℃（金型入口部での温度）
【００９７】
（実施例２）
ポリ塩化ビニル系樹脂組成物（ｂ）の製造において、アクリル系粒子を配合しなかったこと以外は、実施例１と同様にして、ポリ塩化ビニル系樹脂組成物（ａ）、ポリ塩化ビニル系樹脂組成物（ｂ）、及び防水シート（ｃ）を作製した。
【００９８】
（実施例３）
防水シート（ｃ）の製造において、第１の層の厚みを１．２ｍｍから１．４５ｍｍに、第２の層の厚みを０．３ｍｍから０．０５ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【００９９】
（実施例４）
ポリ塩化ビニル系樹脂組成物（ｂ）の製造において、炭酸カルシウムの配合量を６０重量部から１００重量部に変更したこと、防水シート（ｃ）の製造において、第１の層の厚みを１．２ｍｍから１．１ｍｍに、第２の層の厚みを０．３ｍｍから０．１ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【０１００】
（実施例５）
ポリ塩化ビニル系樹脂組成物（ｂ）の製造において、顔料の配合量を１０重量部から２０重量部に変更したこと、防水シート（ｃ）の製造において、第１の層の厚みを１．２ｍｍから１．４ｍｍに、第２の層の厚みを０．３ｍｍから０．１ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【０１０１】
（実施例６）
ポリ塩化ビニル系樹脂組成物（ｂ）の製造において、顔料の配合量を１０重量部から５重量部に変更したこと、防水シート（ｃ）の製造において、第１の層の厚みを１．２ｍｍから１．１ｍｍに、第２の層の厚みを０．３ｍｍから０．１ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【０１０２】
（実施例７）
ポリ塩化ビニル系樹脂組成物（ｂ）の製造において、顔料の配合量を１０重量部から３重量部に変更したこと、防水シート（ｃ）の製造において、第２の層の厚みを０．３ｍｍから０．０５ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【０１０３】
（実施例８）
ポリ塩化ビニル系樹脂組成物（ｂ）の製造において、顔料の配合量を１０重量部から１重量部に変更したこと、防水シート（ｃ）の製造において、第２の層の厚みを０．３ｍｍから０．０５ｍｍに変更したこと以外は、実施例２と同様にして、ポリ塩化ビニル系樹脂組成物（ａ）、ポリ塩化ビニル系樹脂組成物（ｂ）、及び防水シート（ｃ）を作製した。
【０１０４】
（比較例１）
ポリ塩化ビニル系樹脂組成物（ｂ）の製造において、ポリ塩化ビニル系樹脂を、ポリ塩化ビニル（積水化学工業社製「ＴＳ１３００Ｓ」）に変更したこと、エチレン−（メタ）アクリル酸エステル−一酸化炭素共重合体の配合量を３０重量部から２０重量部に変更したこと、並びに、塩素化ポリエチレンを配合しなかったこと以外は、実施例２と同様にして、ポリ塩化ビニル系樹脂組成物（ａ）、ポリ塩化ビニル系樹脂組成物（ｂ）、及び防水シート（ｃ）を作製した。
【０１０５】
（評価）
（１）厚み
得られた防水シート（ｃ）からサンプルを切り取り、顕微鏡で断面観察を行うことにより、第１の層及び第２の層の厚みを測定した。厚みゲージとして、シートゲージ（０．０１ｍｍ〜０．５３ｍｍ、ナディック社製）を用いた。
【０１０６】
（２）引張破断伸び
得られた防水シート（ｃ）を用いて、第１の層及び第２の層の引張破断伸びを測定した。引張破断伸びは、ＪＩＳ  Ｋ６２５１に準拠したダンベル８号形試験片を用い、試験室の標準温度及び標準湿度に従って、湿度を調節した環境下での状態調節を行った後、破断時伸びを測定して得られた。より具体的には、引張破断伸び（％）は、引張条件２００ｍｍ／ｍｉｎ、初期つかみ間距離３０ｍｍ、２３℃の条件下、初期つかみ間距離に対するつかみ間距離の増加量の割合（％）として得た。
【０１０７】
引張試験機としては、「万能試験機：島津製作所社製ＡＧＳ−Ｈ」を用いた。
【０１０８】
（３）紫外線透過率
第２の層の紫外線透過率を測定するために、以下の条件で第２の層の単層シートを押出成形し、その後プレス成形によって所定のシート厚に調整した。
【０１０９】
［押出条件］
押出機：長田製作所社製「ＳＬＭ５０」（２軸異方向コニカル押出機）
金型：シート用金型
全体押出量：２０ｋｇ／ｈ
樹脂温度：１９０℃（金型入口部での温度）
【０１１０】
得られた厚み０．３ｍｍ、０．１ｍｍおよび０．０５ｍｍのシート状のサンプルに対して、分光光度計（島津製作所社製  型番ＵＶ−２６００）を用いて、２８０ｎｍから４００ｎｍまでの波長範囲における透過率を測定した。得られた測定値から、２８０ｎｍから４００ｎｍまでの波長範囲における透過率の最大値を、紫外線透過率とした。
【０１１１】
（４）耐候性試験後の引張破断伸び（防水シート（ｃ）の耐候劣化後の引張破断伸び）
得られた防水シート（ｃ）を下記の条件で６００時間の耐候性試験を実施した。耐候性試験機として、ダイプラウインテス社製「メタルウェザー」を用いた。耐候性試験終了後、耐候性試験後の防水シート（ｃ）の引張破断伸びを測定した。引張破断伸びは、上記（２）引張破断伸びの評価と同様にして測定した。引張破断伸びを下記の基準で判定した。
【０１１２】
［耐候性試験条件］
照射強度７５ｍＷ／ｃｍ２、ブラックパネル温度８０℃
シャワー：２時間毎に２分間シャワー
【０１１３】
［耐候性試験後の引張破断伸びの判定基準］
○○：引張破断伸びが、２５０％以上
○：引張破断伸びが、１００％以上、２５０％未満
×：引張破断伸びが、１００％未満
【０１１４】
結果を下記の表１及び表２に示す。
【０１１５】
【表１】
2018080565.tif 000003
【０１１６】
【表２】
2018080565.tif 000004
【符号の説明】
【０１１７】
１…第１の層
２…第２の層
１１…防水シート
【図１】
2018080565.tif 000005